실시 예 4 에서 얻 어 진 폴리아 믹 산 용액 ( PAA - 1 ) 7 . 5 g 을 분취 하 고 , 교반 하 면서 NMP 5 . 6 g , BCS 6 . 0 g , 3 - 아미노 프로필 트리 에 톡 시 실란 을 1 중량 ％ 포함 하 는 NMP 용액 0 . 9 g 을 첨가 하 고 , 추가 로 실온 에서 2 시간 교반 하 여 액정 배향 제 ( Q - 1 ) 을 얻 었 다 .